(57)【特許請求の範囲】
【請求項１】
１つの偏光の光を透過させ、そして別の偏光の光を反射させる反射性偏光子であって、６０°の入射角の光に対して少なくとも６２０ｎｍのＯＡＣ赤色バンドエッジを有し、かつ、法線入射において消光軸に平行に偏光された光に対して約１２％未満の４００〜８００ｎｍにおける平均透過率を有し、多層反射性偏光子である、反射性偏光子。
【請求項２】
６０°の入射角で少なくとも６５０ｎｍのＯＡＣ赤色バンドエッジを有する、請求項１に記載の反射性偏光子。
【請求項３】
光ガイドを含み、赤色発光ピークを有する特性発光スペクトルを有する光源、
液晶ディスプレー（ＬＣＤ）パネル、及び
前記ＬＣＤパネルと前記光源の間の光路に配置された反射性偏光子であって、前記赤色発光ピークに対応する波長よりも長い、６０°の入射角の光に対する軸外れカラー赤色バンドエッジを有し、多層反射性偏光子である、反射性偏光子、
を含む液晶ディスプレー（ＬＣＤ）装置。
【発明の詳細な説明】
【技術分野】
【０００１】
本発明は、一般に、１つの偏光を透過させ、他の偏光を反射する反射性偏光子に関する。より詳細には、本願は軸外れ色相を減じまたは特定の色相を選択するために軸外れ透過スペクトルにおいて広くなった赤色バンドエッジを有する反射性偏光子に関する。
【背景技術】
【０００２】
反射性偏光子の１つの有用な用途は液晶表示（ＬＣＤ）用途における輝度増加（獲得）を提供するための光リサイクリングモードにおける使用である。これらの用途において、反射性偏光子は光リサイクリングキャビティー、光源および液晶パネルとの組み合わせで用いられる。光リサイクリングキャビティーとともに反射性偏光子により、反射される偏光の光を透過される偏光に「リサイクルする」ような輝度向上モードで反射性偏光子を用いるときに最大のルミネッセンスは得られる。このような光リサイクリング装置の例は米国特許第６，０２５，８９７号明細書に記載されている。
【０００３】
多層タイプの反射性偏光子についての軸外れカラー（ＯＡＣ）の問題は米国特許第５，８８２，７７４号明細書に記載されている。ＯＡＣはコレステリック反射性偏光子のような他のタイプの反射性偏光子でも問題である。上記の米国特許第５，８８２，７７４号明細書に記載されている多層反射性偏光子はまさに赤色または黄色のＯＡＣを示す。換言すれば、ＯＡＣは明らかな赤色または黄色の「色相」を有する。これは、軸外れ透過スペクトルの赤色バンドエッジが青色に向けてシフトされているからである。結果として、殆ど全てのｐ−偏光した赤色光（６００ｎｍ以上）は非法線入射で透過されるが、ある量の青色および緑色は反射され、非法線入射の光に一定の赤い外観を与える。この色相は、色制御が非常に重要である、バックリットＬＣＤ装置のような特定の用途においては非常に障害になる。ＷＯ−Ａ−９６／１９３４７号明細書は非常に大きいブルースター角（ｐ−偏光された光の反射率が０になる角度）を有するかまたはブルースター角が存在しない複屈折光学フィルムを開示している。これにより、ｐ−偏光された光の反射率が、入射角が法線から離れるにつれてゆっくりと減少するか、入射角に無関係であるか、または、入射角が法線から離れるにつれて増加する多層ミラーおよび偏光子の製造が可能になる。結果的に、高い反射率（ミラーの場合にはあらゆる入射方向に対する偏光平面、および、偏光子の場合には選択された方向の偏光の平面について）の多層フィルムは広いバンド幅にわたって達成されうる。
【発明の開示】
【０００４】
要旨
上記の従来技術の欠点を克服するために、そして、本明細書を読みそして理解したときに明らかになるであろう種々の他の利点を提供するために、本発明は軸外れカラー（ＯＡＣ）を減じるために広くなった赤色バンドエッジを有する反射性偏光子を提供する。反射性偏光子は４５°の入射角で少なくとも６００ｎｍのＯＡＣ赤色バンドエッジを有し、法線入射において消光軸に平行に偏光した光に対して２０％未満の４００〜８００ｎｍの平均光透過率を有する。これにより、可視光を横切るカラーバンドがより均一に反射され、これにより、ＯＡＣの色相を制御する、よりカラーバランスのあるシステムとなる。
【０００５】
詳細な説明
次の詳細な説明において、この説明の一部を構成し、そして本発明が実施されうる特定の態様を例示により示す添付図面を参照する。本発明の精神および範囲から逸脱することなく、他の態様を用い、そして構造の変更を行うことができることは理解されるべきである。
【０００６】
反射性偏光子は１つの偏光の光を透過させ、別の偏光の光を反射するように作用する。透過される光はいわゆる透過軸に平行に偏光されており、そして反射される光はいわゆる消光軸に平行に偏光している。反射性偏光子は、光リサイクリングキャビティー、光源および吸収性偏光子とともに、例えば、液晶表示（ＬＣＤ）において用いられるときに輝度の増加（獲得）を提供する光リサイクリングフィルムとして機能することができる。この最大ルミネッセンスは多層反射性偏光子が輝度向上フィルムとして用いられるときに好ましい状態である。
【０００７】
非法線入射角での反射性偏光子の軸外れカラー（ＯＡＣ）またはカラフルなイリデッセンスを有する外観は、法線入射から離れた角度で偏光子の透過軸を通してｐ−偏光された光が不完全にそして不規則に透過することにより生じる。ＯＡＣは入射角とともに変化するであろう。この為、特定のＯＡＣは特定の入射角に特異的である。ＯＡＣは非法線入射角での偏光子の透過軸に平行に偏光されたｐ−偏光された光の透過率を測定することによりグラフィック的に見ることができる。この記載の目的のために、非法線入射角での偏光子の透過軸に平行に偏光された光の透過率を示すスペクトルはＯＡＣスペクトルと呼ばれるであろう。このＯＡＣスペクトルの特徴は法線から離れた角度で反射性偏光子がカラフルなまたはイリデッセンスを有する外観であることの原因の１つである。
【０００８】
多層タイプの反射性偏光子では、ＯＡＣは、米国特許第５，８８２，７７４号明細書に記載されているように、部分的には、隣接した層の間の平面外（ｚ）屈折率のミスマッチによるものである。この明細書は、ＯＡＣを減じるために、多層反射性偏光子は最少の平面外ｚ−屈折率のミスマッチを有し、それにより、ｐ−偏光された光のいずれの入射角でも透過軸に関して高い透過率を生じるべきであることを記載している。
【０００９】
上記の米国特許第５，８８２，７７４号明細書に例示されている多層反射性偏光子は非常に赤色または黄色のＯＡＣを示した。換言すれば、偏光子のＯＡＣは明らかな赤色もしくは黄色のキャストまたは本明細書において例示の目的で参照される「色相」を有した。ＯＡＣ色相は、法線入射角から、より高い入射角に移動するときに、法線入射角での消光スペクトルからのＯＡＣスペクトルの「シフト」によるものである。例えば、多層反射性偏光子のスペクトルは法線入射で消光軸に関して６７０ｎｍのハンドエッジを有し、そして、６０°の入射角でＯＡＣスペクトルに関して５６５ｎｍのバンドエッジを有する。このように、ＯＡＣバンドエッジは、法線入射から、より高い入射角に移動するときに、青色に向かって「シフト」する。この多層反射性偏光子のＯＡＣ色相は非常に不快である。これは、可視光を横切るカラーバンドが均一に反射されないからである。殆ど全てのｐ−偏光された赤色光（６００ｎｍ以上）および多くのｐ−偏光された黄色光（５６５ｎｍ以上）は透過されるが、青色および緑色の特定量は反射され、非法線入射で透過された光に一定の赤いまたは黄色い外観を与える。
【００１０】
反射性偏光子のＯＡＣ色相はＬＣＤ装置において問題となりうる。というのは、上記の反射性偏光子についてのＯＡＣ赤色バンドエッジはＬＣＤを発光させるために用いられる通常の光源の赤色発光ピークよりも低いからである。ラップトップコンピュータおよび他のＬＣＤディスプレーの用途のために最も頻繁に用いられる光源はコールドカソード蛍光チューブ（ＣＣＦＴ）である。異なる製造業者により製造されたＣＣＦＴのスペクトルは様々であろうが、アップル５４０ｃ  ＴＦＴコンピュータのための代表的なＣＣＦＴ特性発光スペクトルは１例である。ＣＣＦＴの赤色、緑色および青色発光ピークの位置および相対的な大きさは、所望の色温度に基づく特定の燐光物質の選択により決定される。この特定のＣＣＦＴでは、赤色ピークは約６１０ｎｍに位置し、緑色ピークは約５５０ｎｍの位置し、そして幾つかの青色ピークは４２０〜５００ｎｍに位置する。
【００１１】
上記のＣＣＦＴの赤色発光ピーク（６１０ｎｍ）は反射性偏光子のＯＡＣ赤色バンドエッジ（５６５ｎｍ）よりも高いことが判る。ＯＡＣ赤色バンドエッジはＣＣＦＴの発光ピークよりも低いので、ＣＣＦＴにより発光された赤色光および緑色光の殆どは、法線から離れた角度において、反射性偏光子を通して透過される。青色の透過量が少ないことと、赤色および緑色の透過率が高いことの組み合わせにより、黄色い外観のＯＡＣとなる。この色は、幾つかの用途、特に、ディスプレーのカラーバランスおよび輝度が極端に重要である、バックリットＬＣＤディスプレーにおいて非常に不快である。
【００１２】
広くなったＯＡＣ赤色バンドエッジ
ＯＡＣは一般に、多くの用途に望ましくないことが認識されているが、本発明はＯＡＣの色相も考慮すべき重要なファクターであることをさらに認識している。本発明は、色相は、非法線入射でのＯＡＣスペクトルの赤色バンドエッジ並びに緑色光および青色光に対する赤色光の相対透過率により影響を受けることをさらに認識している。詳細には、非法線入射で透過した光の色相はこの赤色バンドエッジの位置により大きく影響を受ける。
【００１３】
液晶ディスプレーの用途において、ＯＡＣは、色が白色から赤色にシフトするよりも白色から青色にシフトするようにＯＡＣを調節することが一般に好ましい。この好ましさを仮定すると、反射性偏光子が表示装置において用いられるときに、ＯＡＣの特定の色相は他の色相よりも好ましい。６０°で平らであるオフアングルスペクトルは最も好ましい。というのは、反射性偏光子の付加のために角度をもって知覚される色がないからである。特に、反射性偏光子をＬＣＤ用途において輝度向上モードにおいて用いるときに、平らなＯＡＣスペクトルが得られないときには、青色のＯＡＣは好ましくはないが、許容でき、緑色のＯＡＣは好ましくなく、そして赤色のＯＡＣは最も好ましくない。
【００１４】
殆どのコールドカソード蛍光チューブは６３０ｎｍを越える赤色発光ラインを有しない。本発明は、ＯＡＣスペクトルがランプのスペクトルの範囲の全体にわたって均質に反射するならば、より良好なカラーバランスが可能であることを認識している。または、このことが可能でないならば、ＯＡＣは青色または緑色よりも赤色の光を反射すべきである。このことを達成するために、本発明は、ＯＡＣスペクトルは望ましくは、ＯＡＣスペクトルよりも赤色にさらに広くなっていることを認識している。好ましくは、ＯＡＣスペクトルは赤色光の境界を越えてシフトされ、または少なくとも６００ｎｍにシフトされる。さらにより好ましくは、ＯＡＣスペクトルは、反射性偏光子が用いられている装置中に光を提供する、その光源のいずれの赤色発光ピークよりも赤色に望ましく広がっている。
【００１５】
反射性偏光子におけるＯＡＣの色相を減じるために、本発明は、本明細書中において「ＯＡＣ赤色バンドエッジ」と呼ばれる有用なパラメータを見いだした。本明細書の目的のために、ＯＡＣ赤色バンドエッジは、ｐ−偏光された光について、非法線入射での透過軸に沿った偏光子の反射率（ＯＡＣスペクトル）がベースライン値からＯＡＣスペクトルのピーク反射率値の約１０％に増加する波長として定義する。ここにおいて透過率（Ｔ）のみが示されているが、反射率（Ｒ）は１−Ｔにより与えられるものと仮定できる。というのは、吸収は約１％程度であるからである。ベースライン反射率値は、光学層が反射を生じさせるように同調されない遠赤外もしくは赤外において取ることができる。赤色バンドエッジは、その後、ＯＡＣスペクトルにおける最も長い波長バンドの赤色エッジであるものとして取られる。
【００１６】
別の本発明による反射性偏光子のスペクトルについて以下に説明する。ＯＡＣ赤色バンドエッジは６０°の入射角で約６７０ｎｍである。法線入射における消光軸についての４００〜７００ｎｍの平均透過率は約１．４％である。下記の実施例はどのようにこの偏光子が製造されたかを説明している。このような反射性偏光子はＬＣＤのような用途に有利である。というのは、ＯＡＣの色相はＬＣＤの使用可能な観察角度で赤色または黄色を示さないであろうからである。ＯＡＣ赤色バンドエッジの与えられた角度での好ましい波長は反射性偏光子が用いられる用途により変わるであろう。重要なファクターは考慮される波長および特定の用途のために必要な有用な観察角である。しかしながら、一般に、反射性偏光子に存在しうるＯＡＣの色相の望ましい制御を達成するために、ＯＡＣ赤色バンドエッジは望ましくは４５°の入射角で少なくとも６００ｎｍであり、好ましくは６０°で少なくとも６２０ｎｍであり、より好ましくは６０°で少なくとも６５０ｎｍであり、そして最も好ましくは７５°の入射角で少なくとも６５０ｎｍである。表示の均一性が非常に重要であるＬＣＤ用途では、ＯＡＣ赤色バンドエッジは望ましくは６０°の入射角で少なくとも６３０ｎｍであり、８０°の入射角で少なくとも６３０ｎｍであり、そしてさらにより好ましくは８０°の入射角で少なくとも６５０ｎｍである。
【００１７】
上記の米国特許第５，８８２，７７４号明細書に記載されるタイプの多層タイプの反射性偏光子では、消光スペクトルの赤色バンドエッジからのＯＡＣスペクトルの赤色バンドエッジのシフトが等方性材料の従来のｎ＊  ｄ＊  ｃｏｓ（θ）式から期待されるよりも大きかった。下記の例１に記載した多層タイプの反射性偏光子では、シフトはＰＥＮ層の二軸複屈折によるものである。最初に平面内屈折率を考慮する。消光軸に沿って、ＰＥＮ屈折率は高く、８７０ｎｍで約１．８３である。しかしながら、透過軸に沿って、平面内屈折率はずっと低く、約１．６０である。これはＰＥＮ層を延伸方向よりも非延伸方向において光学的にずっと薄くする。ＯＡＣスペクトルはｙ−およびｚ−屈折率の両方の差異の組み合わせによるものであり、そして法線入射の制限において、あるならば、ｙ−屈折率の差異のみによるものである。例１の小さいｙ−屈折率差により、この制限において法線入射での赤色バンドエッジを見いだすことができる。透過軸に沿ってとったスペクトルにおける小さいピークは法線入射の制限におけるサンプルの赤色バンドエッジである。このピークはこの特定の偏光子の消光軸および透過軸に沿ったＰＥＮ屈折率の大きな差異（約０．２３）により消光軸に沿ってとったスペクトルの赤色バンドエッジからシフトされている。６０°の入射角でのＯＡＣ赤色バンドエッジは法線入射で消光軸に沿ってとったスペクトルの赤色バンドエッジから青色に向かってシフトされている。
【００１８】
下記の例に記載された多層タイプの反射性偏光子において、ＰＥＮ層の低いｚ−屈折率は青色へのシフトにさらに貢献する。これは、高い入射角でｐ−偏光された光が、６３３ｎｍで１．６２の平面内屈折率値のみではなく、１．４９の低いｚ−屈折率値を検知し、ＰＥＮ層の有効屈折率をさらに減じるからである。消光軸に沿って、この効果はより顕著である。というのは、ＰＥＮのｚ−軸屈折率に対するＰＥＮの平面内屈折率の差異がずっと大きいからである：８５０ｎｍにおいて１．８３−１．４９であり、ｐ−偏光された光に関して、従来の等方性多層フィルムの青色シフトよりも大きなシフトになる。ミラーを製造するために用いられる多層のＰＥＮ／（低屈折率の等方性ポリマー）またはいずれかの複屈折ポリマーの二軸延伸されたフィルムでは、シフトも大きい。２つの主要軸に沿って等しく延伸したＰＥＮから製造したミラーでは、平面内／ｚ−軸屈折率の差異は約１．７４−１．４９である。この効果は、全ての入射角での全ての可視光を反射しなければならないミラーを設計するときに考慮されねばならない。即ち、法線入射角での赤バンドエッジが平面内屈折率のみから期待されるよりも長い波長になければならない。
【００１９】
上記例の多層タイプの反射性偏光子のような特定の反射性偏光子では、反射性偏光子におけるＯＡＣの光学バンド幅を増加させるために、偏光子の消光バンド幅も増加されねばならない。換言すれば、ＯＡＣ赤色バンドエッジを増加させるために消光バンドエッジも増加されなければならない。このことを多層タイプの反射性偏光子においてｘ−軸に沿った同一の消光値とともに達成するためには、より多数のフィルム層を加え、特により長い波長に同調されることができる。フィルム中の層の正確な数はフィルムを製造するために用いる材料の複屈折率によるであろう。可視光全体にわたって許容される消光値を有するが、赤色ＯＡＣを有するＰＥＮ／コＰＥＮ偏光子は約６００層からなり、１５０層のフィードブロックおよび２つのマルチプライヤーを含む。この偏光子のより詳細な説明は米国特許第６，３６８，６９９号明細書に見ることができる。法線入射での４００〜７００ｎｍでの透過軸に沿った平均透過率は約８６．２％である。４００〜７００ｎｍでの６０°での入射角での透過軸に沿った平均透過率は約８４．２％である。法線入射での４００〜８００ｎｍでの消光軸に沿った平均透過率は約１１．８％である。６０°での入射角での透過軸に沿ったＯＡＣ赤色バンドエッジは約６０５ｎｍである。法線入射での消光軸に沿った赤色バンドエッジは約７４５ｎｍである。ＯＡＣバンド幅を増加させ、そして良好な消光値を維持するために、層の数は約８３２に増加された。これは２０９層のフィードブロックおよび２つのマルチプライヤーを用いることにより達成された。得られた偏光子の性能は、良好な消光値およびより良好にカラーバランスされたＯＡＣを提供した。
【００２０】
反射性偏光子の消光バンドエッジを広げるときに、消光バンドエッジは望ましくは少なくとも８００ｎｍであり、好ましくは少なくとも８３０ｎｍであり、そしてより好ましくは少なくとも８５０ｎｍであり、そしてさらにより好ましくは少なくとも９００ｎｍである。正確な消光赤色バンドエッジは、しかしながら、フィルムの個々の層のｘ、ｙおよびｚ屈折率の間の関係およびフィルム層の間のそれらの関係により変化するであろう。
【００２１】
より多層の層を用いることなく、広くなったＯＡＣ赤色バンドエッジを有する偏光子を製造するための異なるが、より望ましくない方法は、単に、存在する層の厚さの分布を再設計することであり、即ち、ミッドスペクトルの波長に割り当てられた層を取り、そしてそれをより長い波長に合わせることである。このようなフィルムのスペクトルは上記の米国特許第５，８８２，７７４号明細書に記載されている。その偏光子のスペクトルは図１Ｃに再生されている。この方法は、しかしながら、多くの用途において許容されない。というのは、得られる６００層の偏光子はミッドスペクトルおよび近ＩＲで有意なスペクトルリークを示すからである。これらのリークは、与えられた波長に合わせた層の数がより少数であること、および、反射性偏光子が全ての波長で均一に光を反射するように層の厚さを制御することが困難であることによるものである。法線入射で消光軸に沿った平均透過率は４００〜７００ｎｍで約９％である。しかしながら、７００〜８００ｎｍでは平均透過率は２０％を越える。６０°の入射角で、７００〜８００ｎｍのスペクトル領域で、青色が可視光の赤領域にシフトし、赤波長において２０％の平均透過率となるので、これは有意である。このようなリークはバックリットＬＣＤ装置のカラーバランスを非常に乱すであろう。さらに、カラーバランスは、青色または緑色よりも少量の赤色光が反射されるようなものであり、そしてＯＡＣは低い角度で赤色の色相を有し、そして高い角度で黄色の色相を有し、その両方はＬＣＤ用途において許容されないものである。
【００２２】
上記の原理を応用すると、好ましい反射性偏光子は、最少のＯＡＣおよび最少のＯＡＣ赤色バンドエッジを有する、望ましい透過率および消光性能の組み合わせとなる。明細書中に記載された平均透過率値は空気中における前面および後面の反射を含む。法線入射における透過軸での４００〜７００ｎｍの平均透過率は望ましくは少なくとも８０％であり、好ましくは少なくとも８５％であり、より好ましくは少なくとも９０％である。６０°の入射角での透過軸での４００〜７００ｎｍでの平均透過率は望ましくは少なくとも６０％であり、好ましくは少なくとも７０％であり、より好ましくは少なくとも８５％であり、そしてさらにより好ましくは少なくとも９５％である。
【００２３】
法線入射における消光軸での４００〜８００ｎｍの平均透過率は望ましくは１２％未満であり、好ましくは１０％未満であり、より好ましくは５％未満であり、そしてさらにより好ましくは２％未満である。６０°の入射角における消光軸での４００〜７００ｎｍの平均透過率は望ましくは２０％未満であり、好ましくは１５％未満であり、より好ましくは１０％未満であり、そしてさらにより好ましくは５％未満である。
【００２４】
上記の通り、反射性偏光子のＯＡＣ赤色バンドエッジは４５°の入射角で少なくとも６００ｎｍであり、好ましくは６０°で少なくとも６２０ｎｍであり、より好ましくは６０°で少なくとも６５０ｎｍであり、そして最も好ましくは７５°の入射角で少なくとも６５０ｎｍである。ディスプレーのカラーバランスが非常に重要であるＬＣＤ用途では、ＯＡＣ赤色バンドエッジは６０°の入射角で少なくとも６３０ｎｍであり、好ましくは８０°の入射角で少なくとも６３０ｎｍであり、そしてさらにより好ましくは８０°の入射角で少なくとも６５０ｎｍである。赤色光の反射率は青色光または緑色光の反射率よりも大きいことも好ましい。
【００２５】
ＯＡＣ赤色バンドエッジの概念は多層タイプの反射性偏光子に制約されない。この概念は他のいずれのタイプの反射性偏光子にも応用される。例示の多層タイプの反射性偏光子は、例えば、上記の米国特許第５，８８２，７７４号明細書、ＥＰ特許出願第０４８８  ５４４Ａ１号明細書、米国特許第３，６１０，７２９号（Ｒｏｇｅｒｓ）明細書および米国特許第４，４４６，３０５号（Ｒｏｇｅｒｓ）明細書に記載されている。他のタイプの反射性偏光子は米国特許第５，４２２，７５６号（Ｗｅｂｅｒ）明細書に記載されたコレステリック反射性偏光子または再帰反射性偏光子を含む。どのタイプの反射性偏光子を用いるかに関係なく、ＯＡＣスペクトルの赤色バンドエッジはＯＡＣ色相を制御するためのここに記載された要件を満たすことを確保することが常に重要であろう。ここに記載した反射性偏光子はバックリット、反射性およびトランスフレクティブＬＣＤ用途、偏光および／またはエネルギーコントロールのためのウィンドーフィルム、および、当業者に明らかな他の用途に有用である。
【００２６】
代表的なバックリット（バックライト型）ＬＣＤ装置は本発明の反射性偏光子を含むことができる。観測者がこの装置を見る。ＬＣＤ装置は、また、ＬＣＤパネル、光ガイド、ランプ及び反射体を含む。この装置は、とりわけ、輝度向上フィルム、プリズム状もしくは構造化表面の輝度向上フィルム、補正フィルムおよび／またはリターデーションフィルム、ディフューザー、吸収性偏光子等を含んでよい。反射性偏光子は反射性ディスプレーおよびトランスフレクティブディスプレーにおいても有用である。本反射性偏光子を用いることができる他の例示のＬＣＤ装置は米国特許第６，０２５，８９７号、第５，８３１，５７５号及び第６，１２４，９７１号明細書に記載されている。
【００２７】
例
チルドキャスティングホイール上にウェブを押出し、そしてフィルムを幅出機において連続的に延伸することにより、約８３３層含む同時押出フィルムを製造した。０．４８ｄｌ／ｇの固有粘度（６０ｗｔ％フェノール／４０ｗｔ％ジクロロベンゼン）を有するポリエチレンナフタレート（ＰＥＮ）は７５ポンド／時（３４．１ｋｇ／時）の速度で１つの押出機により輸送され、そして０．５８ｄｌ／ｇのＩＶを有する７０／０／３０コＰＥＮ（７０モル％の２，６ＮＤＣおよび３０モル％のＤＭＩ）は８５ポンド／時（３８．６ｋｇ／時）の速度で別の押出機により輸送された。これらのメルトストリームはフィードブロックに送られ、コＰＥＮおよびＰＥＮ光学層を形成した。フィードブロックは２０９層のＰＥＮおよびコＰＥＮの交互の層を形成し、２つの外側層のコＰＥＮはフィードブロックを通して保護境界層（ＰＢＬ）として作用する。層の厚さの略線形の勾配が各材料のためのフィードブロックにより製造され、最も厚い層と最も薄い層との比は約１．３０である。フィードブロックの後に、第三の押出機は約２８ポンド／時（１２．７ｋｇ／時）で同一の７０／０／３０コＰＥＮを対称ＰＢＬ（光学層ストリームの両面上同一の厚さ）として輸送した。材料ストリームは非対称の２倍のマルチプライヤーを通過し（米国特許第５，０９４，７８８号および第５，０９４，７９３号明細書に記載されているように）、マルチプライヤーの比は約１．２５であった。マルチプライヤー比は主要導管中に生じた層の平均の層の厚さを副導管における平均の層の厚さで割ったものとして規定される。材料ストリームは、その後、非対称の２倍のマルチプライヤーを通過し、マルチプライヤーの比は約１．５である。マルチプライヤーの後に、厚い対称のＰＢＬは約１１３ポンド／時（５１．４ｋｇ／時）で追加され、それも第三の押出機からフィードされた。その後、材料ストリームはフィルムダイを通り、そして約５６°Ｆ（１３℃）の入口水温度を用いた水冷キャスティングホイール上を通過した。光学層はフィルムのキャスティングホイール側から空気側に向かって単調に増加した厚さプロファイルを示した。最も薄い光学層はキャスティングホイールに最も近くにあった。コＰＥＮメルト加工装置は約５３０°Ｆ（２７７℃）に維持されており、ＰＥＮメルト加工装置は約５４５°Ｆ（２８５℃）に維持されており、そしてフィードブロック、マルチプライヤー、スキン層モジュールおよびダイは約５４０°Ｆ（２８２℃）に維持された。
【００２８】
全ての延伸は幅出機において行った。フィルムを約３０３°Ｆ（１５０℃）に約２０秒間で予熱し、横方向に約２５％／秒の速度で約６．７の延伸比に延伸した。仕上がったフィルムは約０．００５インチ（０．１２５ｍｍ）の最終の厚さを有した。曲線ａは非延伸方向（即ち、透過方向または透過軸）に平行に偏光された光の法線入射における透過率である。曲線ｂはこの同一の方向に沿っているが、６０°の入射角でのｐ−偏光された光の透過率である。曲線ｃは延伸方向（即ち、消光方向または消光軸）に平行に偏光された光の法線入射における透過率を与える。透過率値が１０％値を越える波長として規定される消光軸に関する赤色バンドエッジ（曲線ｃ）は約８７０ｎｍである。非法線入射での透過軸に関する反射率がベースライン値からバンドピーク反射率値の１０％に増加する波長として規定されるＯＡＣスペクトルの赤色バンドエッジ（曲線ｂ）は約６７０ｎｍである。４００〜７００ｎｍの曲線ａの平均透過率は８７％である。４００〜７００ｎｍの曲線ｂの平均透過率は７０％である。４００〜８００ｎｍの曲線ｃの平均透過率は１．４％である。
【００２９】
反射性偏光子が多層タイプの反射性偏光子である場合に、フィルム中の層として用いることができる適切な材料はポリエチレンナフタレート（ＰＥＮ）およびその異性体（例えば、２，６−、１，４−、１，５−、２，７−および２，３−ＰＥＮ）、ポリアルキレンテレフタレート（例えば、ポリエチレンテレフタレート、ポリブチレンテレフタレートおよびポリ−１，４−シクロヘキサンジメチレンテレフタレート）、ポリイミド（例えば、ポリアクリルイミド）、ポリエーテルイミド、アタクチックポリスチレン、ポリカーボネート、ポリメタクリレート（例えば、ポリイソブチルメタクリレート、ポリプロピルメタクリレート、ポリエチルメタクリレートおよびポリメチルメタクリレート）、ポリアクリレート（例えば、ポリブチルアクリレートおよびポリメチルアクリレート）、シンジオタクチックポリスチレン（ｓＰＳ）、シンジオタクチックポリ−α−メチルスチレン、シンジオタクチックポリジクロロスチレン、これらポリスチレンのコポリマーおよびブレンド、セルロース誘導体（例えば、エチルセルロース、セルロースアセテート、セルロースプロピオネート、セルロースアセテートブチレートおよび硝酸セルロース）、ポリアルキレンポリマー（例えば、ポリエチレン、ポリプロピレン、ポリブチレン、ポリイソブチレンおよびポリ（４−メチル）ペンテン）、フッ素化ポリマー（例えば、ペルフルオロアルコキシ樹脂、ポリテトラフルオロエチレン、フッ素化エチレン−プロピレンコポリマー、ポリビニリデンフルオリドおよびポリクロロトリフルオロエチレン）、塩素化ポリマー（例えば、ポリビニリデンクロリドおよびポリビニルクロリド）、ポリスルホン、ポリエーテルスルホン、ポリアクリロニトリル、ポリアミド、シリコーン樹脂、エポキシ樹脂、ポリビニルアセテート、ポリエーテルアミド、アイオノマー樹脂、エラストマー（例えば、ポリブタジエン、ポリイソプレンおよびネオプレン）、並びに、ポリウレタンを含む。コポリマー、例えば、ＰＥＮのコポリマー（例えば、（ａ）テレフタル酸もしくはそのエステル、（ｂ）イソフタル酸もしくはそのエステル、（ｃ）フタル酸もしくはそのエステル、（ｄ）アルカングリコール、（ｅ）シクロアルカングリコール（例えば、シクロヘキサンジメタノールジオール）、（ｆ）アルカンジカルボン酸もしくはそのエステル、および／または（ｇ）シクロアルカンジカルボン酸もしくはそのエステル（例えば、シクロヘキサンジカルボン酸）と、２，６−、１，４−、１，５−，２，７−および／または２，３−ナフタレンジカルボン酸もしくはそのエステルとのコポリマー）、ポリアルキレンテレフタレートのコポリマー（例えば、テレフタル酸もしくはそのエステルと、（ａ）ナフタレンジカルボン酸もしくはそのエステル、（ｂ）イソフタル酸もしくはそのエステル、（ｃ）フタル酸もしくはそのエステル、（ｄ）アルカングリコール、（ｅ）シクロアルカングリコール（例えば、シクロヘキサンジメタノールジオール）、（ｆ）アルカンジカルボン酸および／または（ｇ）シクロアルカンジカルボン酸（例えば、シクロヘキサンジカルボン酸）とのコポリマー）、スチレンコポリマー（例えば、スチレン−ブタジエンコポリマーおよびスチ���ン−アクリロニトリルコポリマー）、および４，４’−ビ安息香酸およびエチレングリコールのコポリマーも適切である。さらに、個々の層は２種以上の上記のポリマーまたはコポリマーを含んでもよい（例えば、ＳＰＳとアタクチックポリスレンのブレンド）。記載したコＰＥＮは少なくとも１つの成分がナフタレンジカルボン酸をベースとするポリマーであり、他の成分がＰＥＴ、ＰＥＮまたはコＰＥＮのような他のポリエステルまたはポリカーボネートであるペレットのブレンドであってもよい。
【００３０】
偏光子の場合の層の特に好ましい組み合わせはＰＥＮ／コＰＥＮ、ポリエチレンテレフタレート（ＰＥＴ）／コＰＥＮ、ＰＥＮ／ｓＰＳ、ＰＥＴ／ｓＰＳ、ＰＥＮ／ＥａｓｔａｒおよびＰＥＴ／Ｅａｓｔａｒを含み、ここで、コＰＥＮはナフタレンジカルボン酸をベースとするコポリマーまたはブレンドを指し（上記のように）、そしてＥａｓｔａｒはＥａｓｔｍａｎ  Ｃｈｅｍｉｃａｌ  Ｃｏ．から市販されているポリシクロヘキサンジメチレンテレフタレートである。
【００３１】
例示の態様を示す目的で特定の態様を明細書に示し、そして説明してきたが、本発明の範囲を逸脱することなく、同一の目的を達成するために設計された種々の代替および／または等価の実施形態で、示しそして説明した特定の態様を置き換えることができることを当業者は理解するであろう。当業者は本発明は異なるタイプの偏光子を含む種々の態様において実施されうることを容易に理解するであろう。本明細書はここで議論した好ましい態様の応用または変形を網羅することが意図される。それ故、本発明は請求の範囲およびその等価物により規定されることが意図される。
【００３２】
態様
１．１つの偏光の光を透過させ、そして別の偏光の光を反射させる反射性偏光子であって、４５°の入射角の光に対して少なくとも６００ｎｍのＯＡＣ赤色バンドエッジを有し、かつ、法線入射において消光軸に平行に偏光された光に対して約１２％未満の４００〜８００ｎｍにおける平均透過率を有する、反射性偏光子。
２．６０°の入射角で少なくとも６２０ｎｍのＯＡＣ赤色バンドエッジをさらに有する、態様１記載の反射性偏光子。
３．６０°の入射角で少なくとも６５０ｎｍのＯＡＣ赤色バンドエッジをさらに有する、態様１記載の反射性偏光子。
４．７５°の入射角で少なくとも６５０ｎｍのＯＡＣ赤色バンドエッジをさらに有する、態様１記載の反射性偏光子。
５．６０°の入射角で少なくとも６３０ｎｍのＯＡＣ赤色バンドエッジをさらに有する、態様１記載の反射性偏光子。
６．８０°の入射角で少なくとも６３０ｎｍのＯＡＣ赤色バンドエッジをさらに有する、態様１記載の反射性偏光子。
７．８０°の入射角で少なくとも６５０ｎｍのＯＡＣ赤色バンドエッジをさらに有する、態様１記載の反射性偏光子。
８．６０°の入射角で少なくとも６７０ｎｍのＯＡＣ赤色バンドエッジをさらに有する、態様１記載の反射性偏光子。
９．多層反射性偏光子である、態様１記載の反射性偏光子。
１０．コレステリック反射性偏光子である、態様１記載の反射性偏光子。
１１．法線入射における消光スペクトルは少なくとも８００ｎｍの赤色バンドエッジを有する、態様１記載の反射性偏光子。
１２．法線入射における消光スペクトルは少なくとも８３０ｎｍの赤色バンドエッジを有する、態様１記載の反射性偏光子。
１３．法線入射における消光スペクトルは少なくとも８５０ｎｍの赤色バンドエッジを有する、態様１記載の反射性偏光子。
１４．法線入射における消光スペクトルは少なくとも８７０ｎｍの赤色バンドエッジを有する、態様１記載の反射性偏光子。
１５．法線入射における消光スペクトルは少なくとも９００ｎｍの赤色バンドエッジを有する、態様１記載の反射性偏光子。
１６．ＯＡＣ赤色バンドエッジは、ｐ−偏光された光に関して、非法線入射での透過軸についての反射率がベースラインの反射率値からＯＡＣスペクトルのピーク反射率値の１０％まで増加する波長として規定される、態様１記載の反射性偏光子。
１７．反射性偏光子は液晶表示装置の一部分である、態様１記載の反射性偏光子。
１８．液晶表示装置はバックリット液晶表示装置である、態様１７記載の反射性偏光子。
１９．液晶表示装置は反射性液晶表示装置である、態様１７記載の反射性偏光子。
２０．液晶表示装置はトランスフレクティブ液晶表示装置である、態様１７記載の装置。